Brevet FR2824642A1 — publié le 20021115

FIBRE OPTIQUE A SAUT D'INDICE A GAINE ET C#UR DOPES, PREFORME ET PROCEDE DE FABRICATION POUR UNE TELLE FIBRE La présente invention concerne le domaine des transmissions par fibre optique, et plus spécifiquement, les fibres optiques à saut d'indice utilisées comme fibre de ligne dans de tels systèmes de transmissions. Pour des fibres optiques, on qualifie généralement le profil d'indice en fonction de l'allure du graphe de la fonction qui associe au rayon de la fibre l'indice de réfraction. On représente de façon classique sur les abscisses la distance r au centre de la fibre, et sur les ordonnées la différence entre l'indice de réfraction et l'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. On utilise classiquement comme fibre de ligne pour les systèmes de transmissions à fibres optiques des fibres à saut d'indice, appelée aussi fibres SMF (acronyme de l'anglais "Single Mode Fiber"). La demanderesse commercialise ainsi sous référence ASMF 200 une fibre monomode à saut d'indice présentant une longueur d'onde d'annulation de la dispersion chromatique entre 1300 et 1320 nm, et une dispersion chromatique inférieure ou égale à 3,5 ps/(nm.km) dans une plage de 1285-1330 nm, et de 17 ps/(nm.km) à 1550 nm. La pente de dispersion chromatique à 1550 nm est de l'ordre de 0,06 ps/(nm2.km). WO-A-00 36443 décrit une fibre optique à saut d'indice, présentant un coeur d'indice supérieur à celui de la gaine. Celle-ci est entourée d'une couche de carbone. Le coeur présente un diamètre entre 9,5 et 12,0 m. La différence relative d'indice entre le c#ur et la gaine est comprise entre 0,3 et 0,5%. Il est indiqué dans ce document que la fibre peut être fabriquée à partir de silice, en dopant le c#ur au germanium, avec une gaine de silice ; une alternative est de doper la gaine au fluor, en utilisant un coeur de silice. Ces deux solutions présentent des inconvénients. D'une part, le dopage du c#ur au germanium nécessite de fortes concentrations de germanium - typiquement supérieures à 5 % en poids - pour permettre d'atteindre la différence d'indice requise par rapport à une gaine en silice. De telles concentrations de germanium augmentent l'atténuation dans la fibre. D'autre part, la fabrication d'une fibre à c#ur de silice et à gaine dopée, comme suggérée dans ce document, implique d'utiliser pour la fabrication une technique de dépôt axial en phase vapeur (VAD ou "Vapour Axial Deposition" en langue anglaise), ou une technique d'oxydation externe en phase vapeur (OVPO ou "Outside Vapour Phase Oxydation" en langue anglaise). WO-A-00 42458 décrit une fibre de transmission pour des systèmes de transmission longue distance ; la gaine est dopée au fluor et le c#ur est dopé au chlore. La fibre est fabriquée suivant une technique VAD. Pour la fabrication de fibres optiques, on utilise aussi la technique appelée MCVD - dépôt chimique modifié en phase vapeur. On dépose successivement à l'intérieur d'un tube de dépôt des couches de silice contenant des dopants permettant de faire varier l'indice. Le tube est ensuite rétreint ou contracté pour constituer une première préforme. Cette première préforme est introduite dans un ou plusieurs manchons, qui sont rétreints ou contractés pour être appliqués contre la première préforme. La préforme ainsi obtenue est étirée pour former la fibre. Ces techniques de fabrication sont bien connues de l'homme du métier. Ainsi, EP-A-0 972 752 décrit une fabrication par MCVD et propose de déposer à l'intérieur d'un tube de dépôt des couches successives de matériau de gaine et de matériau de coeur. Après contraction, le tube de dépôt est introduit dans un ou plusieurs manchons ; il est proposé que le manchon intérieur présente un dopage abaissant l'indice pour constituer une fibre à gaine enterrée. La gaine déposée à l'intérieur du tube de dépôt peut être dopée au fluor, le coeur étant dopé au germanium. Si la pureté du tube de dépôt est suffisante, il est possible d'éviter le dépôt de la gaine. Le tube de dépôt est un tube en verre avec une concentration d'ions OH- inférieure à 0,05 ppm en masse. US-A-4 566 754 ou US-A-5 692 087 proposent aussi une fibre à saut d'indice fabriquée par MCVD, en déposant dans un tube de dépôt en silice une gaine dopée au fluor et un c#ur dopé au germanium. US-A-5 942 296 suggère, pour le même type de préforme, de faciliter l'étirage de la préforme en agissant sur la viscosité et la conductivité thermique du tube de dépôt en silice et du ou des manchons qui l'entourent. Cette solution permet d'éviter de chauffer le c#ur de la préforme. Il est précisé dans ce document que le coût de fabrication par MCVD décroît lorsque l'épaisseur de la gaine dopée au fluor diminue. EP-A-0 899 243 propose encore une fibre à saut d'indice présentant un c#ur dopé au germanium, une gaine intérieure dopée au fluor et une gaine extérieure en silice non-dopée. Cette demande propose d'étirer la fibre à une vitesse supérieure à 20 g/min. EP-A-0 863 108 décrit un procédé de fabrication de préforme par dépôt au plasma d'une recharge à l'extérieur d'un tube de dépôt. Le problème de l'invention est la fabrication par MCVD de fibres à saut d'indice. Par rapport à la solution proposée dans ces documents - tube de dépôt en silice, gaine dopée au fluor et coeur dopé au germanium - elle permet de simplifier le processus de fabrication de la préforme et d'en diminuer la durée et le coût. Elle permet aussi d'obtenir une fibre à saut d'indice ayant une surface effective plus importante et une atténuation plus faible. Plus précisément, l'invention propose un procédé de fabrication d'une préforme pour l'étirage d'une fibre optique, comprenant : la formation par dépôt chimique en phase vapeur à l'intérieur d'un tube de dépôt présentant un indice inférieur à l'indice de la silice d'une gaine intérieure présentant un indice sensiblement égal à l'indice du tube de dépôt ; la formation par dépôt chimique en phase vapeur à l'intérieur de la gaine d'un c#ur présentant un indice supérieur à l'indice de la silice. Dans un mode de réalisation, la différence entre l'indice du tube de dépôt et l'indice de la silice est inférieure à -0,5.10-3. Il est aussi avantageux que la différence relative entre l'indice de la gaine intérieure et l'indice du tube de dépôt soit inférieure à 0,02 % en valeur absolue. Dans un autre mode de réalisation, la différence entre l'indice du coeur et l'indice de la gaine intérieure est comprise entre 4,3.10-3 et 5.10-3. Le procédé peut encore comprendre le rétreint du tube de dépôt avec la gaine intérieure et le coeur ; et le dépôt d'une recharge déposée par plasma autour du tube rétreint, la recharge présentant un indice sensiblement égal à l'indice du tube de dépôt. Il est aussi possible de prévoir le rétreint du tube de dépôt avec la gaine intérieure et le c#ur ; et le rétreint d'un manchon autour du tube rétreint, le manchon présentant un indice sensiblement égal à l'indice du tube de dépôt. L'invention propose encore une préforme pour l'étirage d'une fibre optique, comprenant : - un tube de dépôt présentant un indice inférieur à l'indice de la silice ; - une gaine intérieure au tube de dépôt présentant un indice sensiblement égal à l'indice du tube de dépôt ; - un coeur intérieur à la gaine présentant un indice supérieur à l'indice de la silice. Il est avantageux que la différence entre l'indice du tube de dépôt et l'indice de la silice soit inférieure à -0,5.10-'. Aussi, la différence relative entre l'indice de la gaine intérieure et l'indice du tube de dépôt peut être inférieure à 0,02 % en valeur absolue. La différence entre l'indice du c#ur et l'indice de la gaine intérieure est avantageusement comprise entre 4,3.10-3 et 5.10-3. Autour du tube de dépôt, on peut prévoir une recharge présentant un indice sensiblement égal à l'indice du tube de dépôt, ou encore un manchon présentant un indice sensiblement égal à l'indice du tube de dépôt. L'invention propose aussi un procédé de fabrication d'une fibre optique, comprenant l'étirage d'une telle préforme. Elle propose enfin une fibre optique présentant : - une gaine d'indice inférieur à l'indice de la silice ; - une gaine intérieure s'étendant à l'intérieur de cette gaine et présentant un indice sensiblement égal à l'indice de la gaine ; et - un coeur s'étendant à l'intérieur de la gaine intérieure et présentant un indice supérieur à l'indice de la silice. Dans un mode de réalisation, la fibre présente - une différence An entre l'indice du c#ur et l'indice de la gaine intérieure comprise entre 4,3.10-3 et 5.10-3; - un rayon de coeur r1 compris entre 4,8 pm et 5,7 m, et - un produit r1.##n du rayon de c#ur par la racine de la dite différence compris entre 0,336 m et 0,378 m. La fibre optique peut présenter une gaine dont la différence d'indice par rapport à l'indice de la silice est inférieure à -0,5.10-3 et une différence d'indice relative entre l'indice de la gaine intérieure et l'indice du tube de dépôt inférieure à 0,02 % en valeur absolue. La gaine intérieure est caractérisée par des variations d'indice quasipériodiques comprises entre 0,3.10-3 et 0,5.10-3 en valeur absolue, présentant une symétrie autour de l'axe de la fibre avec une périodicité de l'ordre de 0,6 à 1,4 m. Cette gaine intérieure peut être dopée à partir de C2F6, et dans ce cas, la vitesse de variation de l'indice donnée par le rapport entre l'écart crête à crête de l'indice et la demi-période des variations est comprise entre 0,4.10-3 m-1 et 1,7.10-3 m-1. La gaine intérieure peut aussi être dopée à partir de SiF4, et dans ce cas, la période est inchangée et le rapport entre l'écart absolu crête à crête de l'indice et la demi-période des variations est compris entre 0,2.10-3 pm-' et 0,7.10-3 /m-'. Il est encore avantageux que la vitesse de variation d'indice dans la gaine soit inférieure à 0,1.10-3/,.m-'. La fibre peut aussi présenter une surface effective supérieure ou égale à 90 m2 à la longueur d'onde de 1.55 m, ou une longueur d'onde de coupure théorique inférieure ou égale à 1,65 pm. Du point de vue du profil, la fibre optique peut être caractérisée par l'une ou plusieurs des relations suivantes : - le rapport entre le rayon r2 (en m) du tube de dépôt et le rayon r, (en m) du coeur est supérieur ou égal à -7,33.r. ##n + 4,36, avec r1.##n le produit du rayon de c#ur par la racine de la différence entre l'indice du coeur et l'indice de la gaine intérieure ; - le rapport entre le rayon r2 du tube de dépôt et le rayon r, du coeur est inférieur ou égal à -10,71.. ##n + 6,7 avec r1.##n le produit du rayon de coeur par la racine de la différence entre l'indice du c#ur et l'indice de la gaine intérieure. Il est encore avantageux que la puissance se propageant dans la partie de la fibre correspondant au tube de dépôt soit comprise entre 0,025 et 1,4 %. D'autres caractéristiques et avantages de l'invention apparaîtront à la lecture de la description qui suit de modes de réalisation de l'invention, donnés à titre d'exemple et en référence au dessin annexé, dont la figure unique montre une représentation schématique du profil d'indice d'une fibre selon l'invention. L'invention propose, pour la fabrication par MCVD d'une fibre optique à saut d'indice, d'utiliser un tube de dépôt avec un dopant abaissant l'indice ; dans ce tube est déposée une gaine intérieure dopée présentant sensiblement l'indice du tube de dépôt, puis un c#ur dopé présentant un indice supérieur à l'indice de la gaine et du tube de dépôt. Après rétreint, il est encore avantageux de prévoir une recharge qui est aussi dopée pour abaisser l'indice jusqu'à un indice voisin de l'indice du tube de dépôt. La fibre obtenue par étirage d'une préforme réalisée suivant ce procédé présente un c#ur, une gaine intérieure qui correspond à la gaine intérieure dopée déposée à l'intérieur du tube de dépôt et une gaine qui correspond au tube de dépôt ; il est possible sur la fibre ainsi obtenue de distinguer la gaine, la gaine intérieure et le c#ur de fibre. De fait, la gaine provient du tube de dépôt, et présente un indice qui est sensiblement constant ; à tout le moins, la gaine n'a aucune raison de présenter des variations sensiblement périodiques de l'indice suivant une symétrie de révolution autour de l'axe de la fibre. De même, la recharge ou le manchon dont l'indice n'excède pas l'indice de la gaine de plus de 0,5.10-3, ne présente pas non plus de variations sensiblement périodiques de l'indice. En revanche, la gaine intérieure résulte du dépôt par CVD à l'intérieur du tube de dépôt. Dans la mesure où un tel dépôt s'effectue en plusieurs passes, la gaine intérieure présente en fait une pluralité d'interfaces ou d'ondulations d'indice de faible amplitude. Il est donc possible de déterminer sur une fibre optique s'il existe une gaine et une gaine i ntéri eure. Le niveau de pertes par courbure est une caractéristique importante à considérer lors de la réalisation d'une fibre optique. Dans une fibre à saut d'indice, les pertes par courbure dépendent de l'indice de la gaine et du rapport r2/r, qui désigne le rapport du rayon r2de début de la gaine en partant de l'axe de la fibre au rayon du coeur r1. Pour un indice de gaine donné, les pertes par courbure augmentent lorsque le rapport r2/r, diminue. De même, pour un rapport r2/r,donné, les pertes par courbure augmentent avec l'indice de gaine. Afin de garder un niveau de pertes par courbure faible - un niveau inférieur à 10-5 dB/km à un rayon de 30 mm - le rayon r2 doit rester supérieur à une valeur minimale r2m qui est d'autant plus élevé que l'indice de la gaine est élevé. En supposant que l'indice de la gaine reste supérieur ou égal à l'indice de la gaine intérieure, la valeur de r2m est minimale lorsque l'indice de la gaine est égal à l'indice de la gaine intérieure. C'est notamment le cas des fibres de l'invention où l'indice du tube de dépôt et de la recharge est sensiblement égal à l'indice de la gaine intérieure. En revanche, ce n'est pas le cas des fibres à c#ur de silice (Pure Silica Core Fiber, PSCF) réalisées avec les techniques OVD ou AVD où l'indice de la gaine en silice est égale à l'indice du c#ur. Les fibres PSCF sont donc caractérisées par de fortes valeurs du rayon r2 défini plus haut et nécessitent par conséquent une section élevée de dépôt de gaine intérieure pour maintenir un faible niveau de pertes par courbure. Par rapport aux fibres PSCF, la solution de l'invention a l'avantage de présenter un indice de gaine et de recharge sensiblement égal à l'indice de la gaine intérieure et permet donc de limiter considérablement l'épaisseur de la gaine intérieure en réduisant comparativement le coût de fabrication. Dans le cas des fibres de l'invention, le rôle de la gaine intérieure est principalement de réduire la contribution du tube de dépôt à l'atténuation spectrale, cette contribution étant proportionnelle à la puissance du champ optique se propageant dans le tube et à l'absorbance du tube à la longueur d'onde de fonctionnement. L'invention présente un autre avantage concernant l'atténuation spectrale. La faible proportion de dopant Germanium présent dans les couches déposées du coeur limite la diffusion Rayleigh par le c#ur de fibre et par conséquent limite l'atténuation spectrale. En désignant #nc la différence entre l'indice nc du coeur et l'indice ng de la gaine, on peut poser : Anc = n, - ng = (ne - n,j) + (nsi-ng) (1 ) (ng La quantité de Germanium à déposer dans le c#ur d'une fibre de l'invention est proportionnelle à (ne-nsi) et non pas à (n,,-n.) d'où l'intérêt d'utiliser une gaine dopée au Fluor d'indice inférieur à celui de la silice. On donne maintenant un exemple de réalisation d'une préforme et d'une fibre selon l'invention, suivant une technique de dépôt chimique modifié en phase vapeur. On utilise un tube de dépôt dopé pour présenter un indice inférieur à celui de la silice : le dopage peut être un dopage au fluor, dans une proportion comprise entre 2500 et 3500 ppm en masse, qui a pour effet d'abaisser l'indice du tube à des valeurs inférieures à -0,5.10-3 par rapport à l'indice de la silice. Le tube de dépôt présente typiquement un diamètre intérieur de 34 mm, un diamètre extérieur de 39 mm, et une longueur de 1300 à 1690 mm. On peut utiliser le tube de dépôt commercialisé sous la référence F320 HERAEUS. On forme à l'intérieur du tube de dépôt une gaine intérieure, qui est dopée pour en abaisser l'indice par rapport à l'indice de la silice. La gaine intérieure présente un indice voisin de l'indice du tube de dépôt. Il est avantageux que la gaine intérieure présente un indice égal à celui du tube du dépôt ; l'écart d'indice de la gaine intérieure par rapport à l'indice du tube de dépôt est acceptable si il reste compris entre -0,3.10-3 et 0. En termes relatifs, il est avantageux que la différence relative entre l'indice de la gaine intérieure et l'indice du tube de dépôt soit inférieure à 0,02 % en valeur absolue. De tels écarts n'ont en effet qu'une incidence limitée sur les propriétés de transmission de la fibre optique obtenue ensuite. On peut notamment utiliser un dopage au fluor pour abaisser l'indice de la gaine, dans une proportion de 0,3 à 1 % en poids de Fluor. Pour former cette gaine intérieure, on utilise les techniques connues de dépôt chimique en phase vapeur. On forme ensuite à l'intérieur du tube de dépôt un c#ur qui est dopé pour en augmenter l'indice par rapport à l'indice de la silice. Avantageusement, la différence entre l'indice du c#ur et l'indice de la gaine intérieure est comprise entre 4,3.10-3et 5.10-3. A titre d'exemple, ces valeurs correspondent à des différences d'indice comprises entre 3,3.10-3 et 4.10-3 par rapport à l'indice de la silice lorsque la différence d'indice entre la gaine intérieure et l'indice de la silice vaut-1.10-3. Après avoir déposé dans le tube de dépôt la gaine intérieure et le c#ur, la préforme est rétreinte de sorte à fermer l'ouverture de passage des gaz dans le tube de dépôt. Après rétreint, on peut disposer autour du tube de dépôt un manchon ou une recharge, de façon connue en soi : un manchon est rétreint autour de la préforme, tandis qu'une recharge peut être déposée par CVD ou par dépôt au plasma ; le manchon présente un indice sensiblement constant, sans ondulations; une recharge peut aussi présenter des ondulations, qui dépendent le cas échéant du processus de fabrication, par exemple des variations du dopant. Il est avantageux que l'indice du manchon ou de la recharge soit aussi voisin de l'indice du tube de dépôt. Le manchon ou la recharge peuvent à cet effet être dopés, par exemple au fluor. Comme dans le cas de la gaine intérieure, une différence inférieure à 0,3.10-3 entre l'indice du manchon ou de la recharge et l'indice du tube de dépôt est acceptable. Les dimensions de la préforme peuvent être les suivantes : - diamètre extérieur du c#ur : de 3,5 à 4 mm ; - diamètre intérieur du tube de dépôt : de 8 à 10 mm ; - diamètre extérieur du tube de dépôt : de 18 à 22 mm. - diamètre final préforme rechargée ou manchonnée : de 39 à 45 mm. L'étirage d'une telle préforme, par un procédé d'étirage ou de fibrage connu en soi, permet d'obtenir une fibre présentant le profil d'indice de consigne représenté à la figure 1. Sur les abscisses est portée la distance r au centre de la fibre, et sur les ordonnées la différence entre l'indice de réfraction et l'indice de réfraction de la gaine de la fibre. Le profil de la figure 1 est un profil à saut d'indice. On reconnaît autour de l'axe de la fibre le c#ur de fibre qui présente un indice supérieur à celui de la silice ; le rayon r1 du c#ur est compris entre 4,8 et 5,7 m. Autour du c#ur, la fibre présente un indice sensiblement constant et inférieur à celui de la silice. Entre les rayons r, et r2 s'étend la partie de la fibre qui correspond à la gaine intérieure ; r2 est typiquement compris entre 12,5 et 15,7 m. Cette partie de la fibre est appelée dans la suite "gaine intérieure" ; commeexpliqué plus haut, elle se distingue de la partie de la fibre qui correspond au tube de dépôt, par la présence d'ondulations d'indice. Ces ondulations sont des variations quasi- périodiques de la valeur de l'indice le long du rayon du profil d'indice, i. e. sur un rayon de la fibre ; la période dépend de l'épaisseur des couches déposées dans le tube de dépôt, et des variations de dimensions lors du rétreint de la préforme puis lors du fibrage. Ces variations quasi-périodiques peuvent dépendre des dopants utilisés. On peut utiliser comme dopant du C2F6, pour des indices de gaine intérieure abaissés jusqu'à -1,5.10-3 par rapport à l'indice de la silice ; on utilise couramment du SiF4 pour atteindre des valeurs d'indice inférieures à -1,5.10-3 par rapport à l'indice de la silice. La taille relative crête à crête des ondulations d'indice peut varier selon le dopant utilisé. Des valeurs typiques des variations pour du C2F6 utilisé comme dopant se situent entre 0,3 et 0,5.10-3 ; compte tenu de la quasi-période des ondulations, le rapport entre cette variation crête à crête et la demi-période est compris entre 0,4.103 m-' et 1,7.1 0-3 1m-'. Des valeurs typiques des variations pour du SiF4 utilisé comme dopant sont plus faibles, et se situent typiquement autour de 0,2.10-3, ce qui conduit à un rapport des variations crête à crête à la demi-période compris entre 0,2.1 0-3 et z3 junrf1. On peut encore utiliser comme dopants dans la gaine intérieure du Germanium à raison de 0,3 à 1% en poids et/ou du Phosphore à raison de 0,3 à 0,4 % en poids. Le germanium permet si nécessaire de limiter l'atténuation spectrale, tandis que le phosphore assure une meilleure vitrification du dépôt. Au-delà du rayon r2 s'étend la partie de la fibre qui correspond au tube de dépôt et à la recharge. La partie correspondant au tube de dépôt est qualifiée dans la suite de "gaine". Les variations d'indice de la gaine sont liées à l'homogénéité d'indice du tube dépôt. Dans la gaine, l'indice varie généralement lentement et ces variations restent généralement inférieures à 0,1.10-3. En revanche, contrairement à la gaine intérieure, ces variations ne sont pas périodiques . La vitesse de variation mesurée radialement sur une distance de 1 m - est inférieure à 0,1.10-3 m-1. autrement dit est plus faible que les variations radiales d'indice dans la gaine intérieure. La différence d'indice entre le c#ur de fibre et la gaine intérieure - le saut d'indice de la fibre - est typiquement comprise entre 4,3.10-3 et 5.10-3. La fibre de l'invention présente les caractéristiques de propagation suivantes, mesurées à 1550 nm : - dispersion chromatique : de 18,7 à 20,3 ps/(nm.km) ; - pente de dispersion chromatique : de 0,058 à 0,061 ps/(nm2.km) ; - longueur d'onde de coupure théorique : inférieure ou égale à 1650 nm ; - pertes par courbure à 10 mm : ou égales à 15 dB/m ; - aire effective : supérieure ou égale à 90 m2; - diamètre de mode : supérieur ou égal à 10,7 m; - atténuation : inférieure ou égale à 0,22 dB/km. Les pertes par courbure sont mesurées par enroulement de la fibre autour d'un manchon de 10 mm de diamètre. A titre d'exemple, une fibre d'un rayon de c#ur de 5,7 p.m, présentant une gaine intérieure d'un rayon extérieur de 13,68 m, avec un indice à 1,2.10-3 en dessous de l'indice de la silice et un saut d'indice de 4,4.10-3 entre la gaine intérieure et le coeur a les caractéristiques de propagation suivantes à 1550 nm : - dispersion chromatique : 19,6 ps/(nm.km) ; - pente de dispersion chromatique : 0,06 ps/(nm2.km) ; - longueur d'onde de coupure théorique : 1645 nm ; - pertes par courbure : 12,3 dB/m ; - aire effective : 113 m2; diamètre de mode : 11,8 m; - atténuation : 0,18 dB/km. L'invention permet d'obtenir par MCVD une fibre à saut d'indice, présentant une forte aire effective et une faible atténuation ; les valeurs de l'atténuation obtenues résultent notamment de la concentration en dopant dans le c#ur de fibre, qui est plus faible que dans les fibres de l'état de la technique. Le procédé de l'invention assure une fabrication à coût réduit, du fait de l'épaisseur réduite de la gaine intérieure à déposer dans le tube de dépôt. La fibre de l'invention peut être utilisée dans tous les usages connus des fibres à saut d'indice, et notamment comme fibre de ligne dans des systèmes de transmission à fibre optique. Elle présente généralement les caractéristiques de propagation qui suivent. Pour un indice de tube dopé au fluor inférieur ou égal à - 0,5.10-3, et pour des valeurs de l'indice du coeur par rapport à l'indice du tube entre 4.10-3 et 5.10-3, les valeurs de saut d'indice par rapport à l'indice de la silice restent inférieures à 4,5.10-3. Comme expliqué plus haut, cette valeur est inférieure à la valeur obtenue pour une fibre à saut d'indice classique à gaine de silice ; cette baisse de l'indice de c#ur par rapport à l'indice de la silice dans la fibre proposée contribue à la réduction de la diffusion Rayleigh dans la fibre. Les profils obtenus lorsque l'on vérifie les conditions du paragraphe précédent satisfont notamment les inégalités suivantes : 4,3.10-3 0,336 wm Cette dernière relation est une solution possible pour que les profils aient une surface effective supérieure ou égale à 90 m2et inférieure ou égale à 115 m2 et une longueur d'onde de coupure théorique en dessous de 1,65 m. On peut aussi déterminer les positions extrêmes du tube de dépôt, en fonction du rayon et de l'indice du c#ur ; à cette fin, on peut utiliser les relations suivantes : (r2/r1)min = -7,33.r,. ##n + 4,36 et (r2/rl)max = -1 O,71.rl' -.Jn + 6,7 Lorsque ces lois sont satisfaites, la puissance du mode se propageant dans le tube de dépôt est comprise entre 0,025 et 1,4% de la puissance totale se propageant dans la fibre et l'incrément d'atténuation par absorption du tube de dépôt reste inférieur à 0,01 dB/km environ. Dans la description qui précède, ne sont pas décrits les détails de mise en #uvre du dépôt chimique modifié en phase vapeur, qui sont bien connues de l'homme du métier. L'invention est décrite dans l'exemple du MCVD. Elle pourrait aussi être mise en oeuvre par PCVD (dépôt chimique en phase vapeur assisté plasma), ou par toute autre technique de dépôt à l'intérieur d'un tube de dépôt. On peut aussi obtenir grâce à l'invention une fibre présentant un profil différent. REVENDICATIONS 1. Un procédé de fabrication d'une préforme pour l'étirage d'une fibre optique, comprenant : - la formation par dépôt chimique en phase vapeur à l'intérieur d'un tube de dépôt présentant un indice inférieur à l'indice de la silice d'une gaine intérieure présentant un indice sensiblement égal à l'indice du tube de dépôt ; - la formation par dépôt chimique en phase vapeur à l'intérieur de la gaine d'un c#ur présentant un indice supérieur à l'indice de la silice. 2. Le procédé de la revendication 1, caractérisé en ce que la différence entre l'indice du tube de dépôt et l'indice de la silice est inférieure à -0,5.10-3. 3. Le procédé de la revendication 1 ou 2, caractérisé en ce que la différence relative entre l'indice de la gaine intérieure et l'indice du tube de dépôt est en valeur absolue inférieure à 0,02 %. 4. Le procédé de la revendication 1, 2 ou 3, caractérisé en ce que la différence entre l'indice du c#ur et l'indice de la gaine intérieure est comprise entre 4,3.10-3 et 5.10-3. 5. Le procédé d'une des revendications 1 à 4, comprenant en outre - le rétreint du tube de dépôt avec la gaine intérieure et le c#ur ; et - le dépôt d'une recharge autour du tube rétreint, la recharge présentant un indice sensiblement égal à l'indice du tube de dépôt. 6. Le procédé d'une des revendications 1 à 4, comprenant en outre - le rétreint du tube de dépôt avec la gaine intérieure et le c#ur ; et - le rétreint d'un manchon autour du tube rétreint, le manchon présentant un indice sensiblement égal à l'indice du tube de dépôt. 7. Une préforme pour l'étirage d'une fibre optique, comprenant : - un tube de dépôt présentant un indice inférieur à l'indice de la silice ; - une gaine intérieure au tube de dépôt présentant un indice sensiblement égal à l'indice du tube de dépôt ; - un c#ur intérieur à la gaine présentant un indice supérieur à l'indice de la silice. 8. La préforme de la revendication 7, caractérisée en ce que la différence entre l'indice du tube de dépôt et l'indice de la silice est inférieure à -0,5.10-3. 9. La préforme de la revendication 7 ou 8, caractérisée en ce que la différence relative entre l'indice de la gaine intérieure et l'indice du tube de dépôt est en valeur absolue inférieure à 0,02 %. 10. La préforme de la revendication 7,8 ou 9, caractérisée en ce que la différence entre l'indice du c#ur et l'indice de la gaine intérieure est comprise entre 4,3.10-3 et 5.10-3. 11. La préforme de l'une des revendications 7 à 10, caractérisée par une recharge autour du tube de dépôt, la recharge présentant un indice sensiblement égal à l'indice du tube de dépôt. 12. La préforme de l'une des revendications 7 à 10, caractérisée par un manchon autour du tube de dépôt, le manchon présentant un indice sensiblement égal à l'indice du tube de dépôt. 13. Un procédé de fabrication d'une fibre optique, comprenant l'étirage d'une préforme selon l'une des revendications 7 à 12. 14. Une fibre optique présentant: - une gaine d'indice inférieur à l'indice de la silice ; - une gaine intérieure s'étendant à l'intérieur de cette gaine et présentant un indice sensiblement égal à l'indice de la gaine ; - un c#ur s'étendant à l'intérieur de la gaine intérieure et présentant un indice supérieur à l'indice de la silice. 15. La fibre optique de la revendication 14, caractérisée en ce qu'elle présente - une différence An entre l'indice du c#ur et l'indice de la gaine intérieure comprise entre 4,3.10-3 et 5.10-3 ; - un rayon de c#ur r; compris entre 4,8 m et 5,7 m, et - un produit r1.##n du rayon de c#ur par la racine de la dite différence entre 0,336 m et 0,378 m. 16. La fibre optique de la revendication 14 ou 15, caractérisée en ce qu'elle présente une gaine dont la différence d'indice par rapport à l'indice de la silice est inférieure à -0,5.10-3 et une différence d'indice relative entre l'indice de la gaine intérieure et l'indice du tube de dépôt inférieure à 0,02 % en valeur absolue. 17. La fibre optique de la revendication 14 ou 16, caractérisée en ce que la gaine intérieure présente des variations d'indice quasi-périodiques, présentant une symétrie autour de l'axe de la fibre. 18. La fibre optique de la revendication 17, caractérisée en ce que la gaine intérieure est dopée à partir de C2F6, et en ce que le rapport entre l'écart absolu crête à crête de l'indice et la demi-période des variations est compris entre 0,4.10-3m-' et 1,7.10-3m-'. 19. La fibre optique de la revendication 17, caractérisée en ce que la gaine intérieure est dopée à partir de SiF4, et en ce que le rapport entre l'écart crête à crête de l'indice et la demi-période des variations est compris entre 0,2.10-3um' et 0,7.103/"cm-'. 20. La fibre optique de l'une des revendications 14 à 19, caractérisée en ce que la vitesse de variations d'indice dans la gaine mesurée radialement sur une distance de 1 m est inférieure à 0,1.10-3. 21. La fibre optique de l'une des revendications 14 à 20, caractérisée en ce qu'elle présente une surface effective supérieure ou égale à 90 m2 à la longueur d'onde de 1.55 m. 22. La fibre optique de l'une des revendications 14 à 21, caractérisée en ce qu'elle présente une longueur d'onde de coupure théorique inférieure ou égale à 1,65 m. 23. La fibre optique de l'une des revendications 14 à 22, caractérisée en ce que le rapport entre le rayon r2 du tube de dépôt et le rayon r1 du c#ur est supérieur ou égal à -7,33.r1. ##n + 4,36 avec r1.##n le produit du rayon de coeur par la racine de la différence entre l'indice du c#ur et l'indice de la gaine intérieure. 24. La fibre optique de l'une des revendications 14 à 23, caractérisée en ce que le rapport entre le rayon r2 du tube de dépôt et le rayon r1 du c#ur est inférieur ou égal à -1 O,71.r. On + 6,7 avec r1.##n le produit du rayon de c#ur par la racine de la différence entre l'indice du c#ur et l'indice de la gaine intérieure. 25. La fibre optique de l'une des revendications 14 à 24, caractérisée en ce que la puissance de mode se propageant dans la partie de la fibre correspondant au tube de dépôt est comprise entre 0,025 et 1,4 %.